(57)【要約】【課題】簡単にチャネル長を短くし、かつ、製造コストを低減することができる半導体装置の製造方法、および、かかる製造方法を用いた電子機器の製造方法を提供すること。【解決手段】第１の物質を溶媒に溶解または分散媒に分散した第１の液体の液滴７０を基板４８上に付与する工程と、基板４８上に付与された液滴７０における第１の部分とこれとは異なる第２の部分とに温度差を生じさせつつ、液滴７０から溶媒または分散媒を除去することにより、基板４８上の第２の部分側に第１の物質を偏在させて第１の膜７５を形成する工程と、第２の物質を主材料として構成された第２の膜を基板４８上で第１の膜７５により２つの部分に分割されるようにして形成して、第２の膜の２つの部分のうち、一方の部分をトランジスタのソース電極とするとともに、他方の部分をドレイン電極とする工程とを有する。【選択図】図１
2006287069.tif 000002
【特許請求の範囲】
【請求項１】
第１の物質を溶媒に溶解または分散媒に分散した第１の液体の液滴を基板上に付与する工程と、
前記基板上に付与された前記第１の液体の液滴における第１の部分とこれとは異なる第２の部分とに温度差を生じさせつつ、前記第１の液体の液滴から溶媒または分散媒を除去することにより、前記基板上の前記第２の部分側に前記第１の物質を偏在させて第１の膜を形成する工程と、
第２の物質を主材料として構成された第２の膜を前記基板上で前記第１の膜により２つの部分に分割されるようにして形成し、前記第２の膜の前記２つの部分のうち、一方の部分をトランジスタのソース電極とするとともに、他方の部分をドレイン電極とする工程とを有することを特徴とする半導体装置の製造方法。
【請求項２】
前記第２の膜を形成するに際して、前記第２の物質を溶媒に溶解または分散媒に分散した第２の液体を前記第１の膜に重なるように前記基板上に付与し、前記第２の液体から溶媒または分散媒を除去することにより、前記第１の膜の両側のそれぞれで、前記第２の物質を析出または凝集させて前記第２の膜を形成する請求項１に記載の半導体装置の製造方法。
【請求項３】
前記第１の部分および前記第２の部分は、前記第１の液体の液滴の周縁側部に位置している請求項１または２に記載の半導体装置の製造方法。
【請求項４】
前記基板に前記第１の液体の液滴を付与するに際して、前記第１の液体の液滴は前記基板に沿って線状をなしており、前記線状の第１の液体の液滴の幅方向での端部のうち、一端部を前記第１の部分とし、他端部を前記第２の部分とする請求項１ないし３のいずれかに記載の半導体装置の製造方法。
【請求項５】
前記第１の膜を形成するに際して、前記第１の部分の温度が前記第２の部分の温度よりも高い請求項１ないし４のいずれかに記載の半導体装置の製造方法。
【請求項６】
前記第１の膜を形成するに際して、前記第１の部分を加熱する請求項５に記載の半導体装置の製造方法。
【請求項７】
前記第１の膜を形成するに際して、前記第２の部分を冷却する請求項５または６に記載の半導体装置の製造方法。
【請求項８】
前記第２の膜を形成した後に、前記ソース電極と前記ドレイン電極との間に半導体層を形成する工程と、前記半導体層上にゲート絶縁膜を形成する工程と、前記半導体層に対応する前記ゲート絶縁膜上にゲート電極を形成する工程とを有する請求項１ないし７のいずれかに記載の半導体装置の製造方法。
【請求項９】
前記第２の膜を形成した後に、前記半導体層を形成するに先立ち、前記第１の膜を除去して、前記ソース電極と前記ドレイン電極との間に間隙を形成する工程を有し、前記間隙を埋めるように前記半導体層を形成する請求項８に記載の半導体装置の製造方法。
【請求項１０】
前記第１の物質は、半導体材料であり、前記第２の膜を形成した後に、前記第１の膜は、除去されずに、前記半導体層の一部を構成する請求項８に記載の半導体装置の製造方法。
【請求項１１】
前記第１の物質は、半導体材料であり、前記第１の膜が半導体層を構成し、前記第２の膜を形成した後に、前記第１の膜を除去することなく、前記半導体層上にゲート絶縁膜を形成する工程と、前記半導体層に対応する前記ゲート絶縁膜上にゲート電極を形成する工程とを有する請求項１ないし７のいずれかに記載の半導体装置の製造方法。
【請求項１２】
前記第１の部分に第１の温度を付与する第１の温度供給部と、前記第２の部分に前記第１の温度と異なる第２の温度を付与する第２の温度供給部との間に、前記第１の液体の液滴が付与された前記基板を渡すことにより、前記温度差を生じさせる請求項１ないし１１のいずれかに記載の半導体装置の製造方法。
【請求項１３】
前記基板に前記第１の液体の液滴を付与した直後における前記基板に対する前記第１の液体の液滴の静的接触角は、２０〜５０°である請求項１ないし１２のいずれかに記載の半導体装置の製造方法。
【請求項１４】
前記基板に前記第１の液体の液滴を付与した直後における前記基板に対する前記第１の液体の液滴の後退接触角は、前記第１の物質が前記第２の部分に偏在を開始する時点における前記基板に対する前記第１の液体の液滴の静的接触角より小さい請求項１ないし１３のいずれかに記載の半導体装置の製造方法。
【請求項１５】
基板上に付与された前記第１の液体の液滴は複数であり、複数の液滴は、隣接する液滴同士の第１の部分と第２の部分とを対向させるように前記基板上に配列されており、前記複数の液滴の配列方向における前記基板の一端部と他端部とで温度差を生じさせることにより、前記複数の液滴に対し一括して前記温度差を生じさせる請求項１ないし１４のいずれかに記載の半導体装置の製造方法。
【請求項１６】
請求項１ないし１５のいずれかに記載の半導体装置の製造方法を用いて、電子機器を製造することを特徴とする電子機器の製造方法。
【発明の詳細な説明】
【技術分野】
【０００１】
本発明は、半導体装置の製造方法、および電子機器の製造方法に関するものである。
【背景技術】
【０００２】
ＭＯＳトランジスタなどの薄膜トランジスタの開発においては、いかにして動作速度の高速化を図るかが重要な技術課題となっている。図１０は、一般的なＭＯＳトランジスタ１の構成を示す図である。ＭＯＳトランジスタ２００１は、例えばガラス基板２００２の上に形成されるものであり、半導体膜２００３、絶縁膜２００４、ゲート絶縁膜２００５、ゲート電極２００６、ソース電極２００７、ドレイン電極２００８、絶縁膜２００９を含んで構成されている。
【０００３】
かかるＭＯＳトランジスタ２００１においては、ゲート電極２００６の直下のチャネル領域の距離（図１０に示すチャネル長Ｌｃ）が短ければ、それだけ動作速度が高速化されることになる。
このような動作速度の高速化を実現するために、従来はフォトリソグラフィ技術を利用して、短いチャネル長を実現していた（例えば、特許文献１参照）。
しかしながら、フォトリソグラフィ技術を用いた場合には、歩留まりが悪く、また、高価な露光装置等が必要となるために高コスト化を招く等の問題が生じる。さらに、基板全面にレジスト材料等を塗布した後に大部分を削り取るためムダになる材料が多く、これによっても高コスト化を招くといった問題があった。
【０００４】
【特許文献１】特開２００２−７６３５８号公報
【発明の開示】
【発明が解決しようとする課題】
【０００５】
本発明の目的は、簡単にチャネル長を短くし、かつ、製造コストを低減することができる半導体装置の製造方法、および、かかる製造方法を用いた電子機器の製造方法を提供することにある。
【課題を解決するための手段】
【０００６】
このような目的は、下記の本発明により達成される。
本発明の半導体装置の製造方法は、第１の物質を溶媒に溶解または分散媒に分散した第１の液体の液滴を基板上に付与する工程と、
前記基板上に付与された前記第１の液体の液滴における第１の部分とこれとは異なる第２の部分とに温度差を生じさせつつ、前記第１の液体の液滴から溶媒または分散媒を除去することにより、前記基板上の前記第２の部分側に前記第１の物質を偏在させて第１の膜を形成する工程と、
第２の物質を主材料として構成された第２の膜を前記基板上で前記第１の膜により２つの部分に分割されるようにして形成し、前記第２の膜の前記２つの部分のうち、一方の部分をトランジスタのソース電極とするとともに、他方の部分をドレイン電極とする工程とを有することを特徴とする。
【０００７】
本発明にあっては、第１の膜を形成するに際し、基板上の第１の液体の液滴内に、第１の部分では第１の物質が流動し、第２の部分では第１の物質が析出または凝集するような対流を生じさせ、第２の部分側に第１の物質を偏在させることができる。その結果、第１の膜の幅を、基板上に付与された第１の液体の液滴の幅よりも極めて小さくし、第１の膜の幅に対応して、ソース電極とドレイン電極との間の距離、すなわちチャネル長を設定することができる。そのため、簡単に、チャネル長を短くすることができる。
【０００８】
また、第１の膜を形成するに際し、基板上に付与する第１の液体の液滴の幅を小さくしなくても、第１の膜の幅を小さくすることができるため、フェムトリットルインクジェット装置のような描画速度の遅い装置を用いる必要がない。そのため、半導体装置の製造工程に要する時間を短縮することができ、その結果、半導体装置の製造コストを低減することができる。
また、フォトレジスト等を用いることなく、チャネル長を短くすることができるので、この点でも、半導体装置の低コスト化を図ることができる。
【０００９】
本発明の半導体装置の製造方法では、前記第２の膜を形成するに際して、前記第２の物質を溶媒に溶解または分散媒に分散した第２の液体を前記第１の膜に重なるように前記基板上に付与し、前記第２の液体から溶媒または分散媒を除去することにより、前記第１の膜の両側のそれぞれで、前記第２の物質を析出または凝集させて前記第２の膜を形成することが好ましい。
これにより、フォトレジストや現像液、剥離液等の化学薬品や、酸素プラズマ、ＣＦ４プラズマなどのプラズマ処理を用いることなく、第２の膜を形成することができる。そのため、基板や基板上の各種材料の変質や劣化を確実に防止することができる。
【００１０】
本発明の半導体装置の製造方法では、前記第１の部分および前記第２の部分は、前記第１の液体の液滴の周縁側部に位置していることが好ましい。
これにより、基板上の第１の液体の液滴内に好適な対流を生じさせ、第２の部分側に第１の物質をより確実に偏在させることができる。
本発明の半導体装置の製造方法では、前記基板に前記第１の液体の液滴を付与するに際して、前記第１の液体の液滴は前記基板に沿って線状をなしており、前記線状の第１の液体の液滴の幅方向での端部のうち、一端部を前記第１の部分とし、他端部を前記第２の部分とすることが好ましい。
これにより、線状の第１の液体の液滴の幅方向での他端部に沿って、第１の膜を形成することができる。そのため、第１の膜の幅をより確実かつ簡単に小さくすることができる。
【００１１】
本発明の半導体装置の製造方法では、前記第１の膜を形成するに際して、前記第１の部分の温度が前記第２の部分の温度よりも高いことが好ましい。
これにより、基板上の第１の液体の液滴内に好適な対流を生じさせ、第２の部分側に第１の物質をより確実に偏在させることができる。
本発明の半導体装置の製造方法では、前記第１の膜を形成するに際して、前記第１の部分を加熱することが好ましい。
これにより、基板上の第１の液体の液滴内に好適な対流を生じさせ、第２の部分側に第１の物質をより確実に偏在させることができる。
【００１２】
本発明の半導体装置の製造方法では、前記第１の膜を形成するに際して、前記第２の部分を冷却することが好ましい。
これにより、基板上の第１の液体の液滴内に好適な対流を生じさせ、第２の部分側に第１の物質をより確実に偏在させることができる。
本発明の半導体装置の製造方法では、前記第２の膜を形成した後に、前記ソース電極と前記ドレイン電極との間に半導体層を形成する工程と、前記半導体層上にゲート絶縁膜を形成する工程と、前記半導体層に対応する前記ゲート絶縁膜上にゲート電極を形成する工程とを有することが好ましい。
これにより、基板上に薄膜トランジスタを製造することができる。
【００１３】
本発明の半導体装置の製造方法では、前記第２の膜を形成した後に、前記半導体層を形成するに先立ち、前記第１の膜を除去して、前記ソース電極と前記ドレイン電極との間に間隙を形成する工程を有し、前記間隙を埋めるように前記半導体層を形成することが好ましい。
これにより、第１の物質と、半導体層の構成材料とのそれぞれに最も適した材料を選択することができる。その結果、より確実にチャネル長を小さくするとともに、より優れた特性を有する薄膜トランジスタを得ることができる。
【００１４】
本発明の半導体装置の製造方法では、前記第１の物質は、半導体材料であり、前記第２の膜を形成した後に、前記第１の膜は、除去されずに、前記半導体層の一部を構成することが好ましい。
これにより、より確実に、チャネル長を小さくするとともに、薄膜トランジスタの製造工程の簡略化を図ることができる。
【００１５】
本発明の半導体装置の製造方法では、前記第１の物質は、半導体材料であり、前記第１の膜が半導体層を構成し、前記第２の膜を形成した後に、前記第１の膜を除去することなく、前記半導体層上にゲート絶縁膜を形成する工程と、前記半導体層に対応する前記ゲート絶縁膜上にゲート電極を形成する工程とを有することが好ましい。
これにより、より確実に、チャネル長を小さくするとともに、薄膜トランジスタの製造工程をより簡略化することができる。
【００１６】
本発明の半導体装置の製造方法では、前記第１の部分に第１の温度を付与する第１の温度供給部と、前記第２の部分に前記第１の温度と異なる第２の温度を付与する第２の温度供給部との間に、前記第１の液体の液滴が付与された前記基板を渡すことにより、前記温度差を生じさせることが好ましい。
これにより、比較的簡単な工程で、第１の部分と第２の部分とに温度差を生じさせることができる。
【００１７】
本発明の半導体装置の製造方法では、前記基板に前記第１の液体の液滴を付与した直後における前記基板に対する前記第１の液体の液滴の静的接触角は、２０〜５０°であることが好ましい。
これにより、基板上に第１の液体の液滴を付与する際に、当該液滴の形状を所望のものとしつつ、第２の部分側に第１の物質をより確実に偏在させることができる。
【００１８】
本発明の半導体装置の製造方法では、前記基板に前記第１の液体の液滴を付与した直後における前記基板に対する前記第１の液体の液滴の後退接触角は、前記第１の物質が前記第２の部分に偏在を開始する時点における前記基板に対する前記第１の液体の液滴の静的接触角より小さいことが好ましい。
これにより、基板上に第１の液体の液滴を付与する際に、当該液滴の形状を所望のものとしつつ、第２の部分側に第１の物質をより確実に偏在させることができる。
【００１９】
本発明の半導体装置の製造方法では、基板上に付与された前記第１の液体の液滴は複数であり、複数の液滴は、隣接する液滴同士の第１の部分と第２の部分とを対向させるように前記基板上に配列されており、前記複数の液滴の配列方向における前記基板の一端部と他端部とで温度差を生じさせることにより、前記複数の液滴に対し一括して前記温度差を生じさせることが好ましい。
これにより、基板上に第１の液体の液滴を複数形成し、それぞれを第１の膜とする場合であっても、比較的簡単な工程で、各液滴にて第１の部分と第２の部分とに温度差を生じさせることができる。
本発明の電子機器の製造方法は、本発明の半導体装置の製造方法を用いて、電子機器を製造することを特徴とする。
これにより、簡単にチャネル長を短くすることができ、かつ、製造コストを低減することができる。
【発明を実施するための最良の形態】
【００２０】
以下、本発明の半導体装置の製造方法、および、かかる製造方法を用いた電子機器の製造方法を説明する。
＜半導体装置＞
まず、本発明の半導体装置の製造方法の説明に先立ち、かかる製造方法により製造される半導体装置を説明する。なお、以下では、半導体装置の一例としてアクティブマトリクス装置を説明する。
【００２１】
図１は、本実施形態にかかるアクティブマトリクス装置の構成を示すブロック図であり、図２は、本実施形態のアクティブマトリクス装置が備える薄膜トランジスタの構成を示す図（縦断面図および平面図）である。なお、以下の説明では、図２中上側を「上」、下側を「下」として説明する。
図１に示すアクティブマトリクス装置１００は、基板４８と、いずれも基板４８上に設けられ、互いに直交する複数のデータ線１０１および複数の走査線１０２と、これらのデータ線１０１と走査線１０２との各交点付近に設けられた薄膜トランジスタ１および画素電極１０３とを有している。
【００２２】
図２に示すように、本実施形態の薄膜トランジスタ１は、トップゲート型の薄膜トランジスタであり、基板４８上に、互いに分離して設けられたソース電極７６ａおよびドレイン電極７６ｂと、ソース電極７６ａおよびドレイン電極７６ｂに接触して設けられた半導体層７８と、ソース電極７６ａ、ドレイン電極７６ｂおよび半導体層７８を覆うように設けられたゲート絶縁膜７９と、半導体層７８に対応するゲート絶縁膜７９上に設けられたゲート電極８０とを有している。
【００２３】
このような薄膜トランジスタ１では、ゲート電極８０が走査線１０２に、ソース電極７６ａがデータ線１０１に、ドレイン電極７６ｂが画素電極（個別電極）１０３に、それぞれ接続されている。
このようなアクティブマトリクス装置１００では、ソース電極７６ａとドレイン電極７６ｂの間の距離（離間距離）、すなわち、チャネル長Ｗは、リーク電流やトンネル電流が顕著にならない範囲であれば短いほど好ましい。チャネル長Ｗがより小さいほうが、より大きなドレイン電流を制御でき、さらに、ゲート電極８０の容量をより小さくできる。しかしながら、チャネル長Ｗを小さくしすぎると、ソース電極７６ａとドレイン電極７６ｂ間におけるリーク電流やトンネル電流の影響により期待する効果に届かないこともある。一方、チャネル長Ｗを大きくしすぎると、ドレイン電流の値が小さくなり、薄膜トランジスタ１の特性が不十分となるおそれがある。
【００２４】
チャネル幅Ｌは、０．１〜５ｍｍ程度であるのが好ましく、０．３〜３ｍｍ程度であるのがより好ましい。チャネル幅Ｌを前記下限値より小さくすると、ドレイン電流の値が小さくなり、薄膜トランジスタ１の特性が不十分となるおそれがある。一方、チャネル幅Ｌを前記上限値より大きくすると、薄膜トランジスタ１が大型化してしまうとともに、寄生容量の増大や、ゲート絶縁膜７９を介したゲート電極８０へのリーク電流の増大を招くおそれがある。
このようなアクティブマトリクス装置１００は、次のようにして製造することができる。
【００２５】
＜半導体装置の製造方法＞
以下、本発明の半導体装置の製造方法の一例としてアクティブマトリクス装置１００の製造方法を説明する。
以下では、薄膜トランジスタ１の製造方法を中心に説明する。
本実施形態における薄膜トランジスタ１の製造方法は、第１の物質を溶媒に溶解または分散媒に分散した第１の液体の液滴を基板４８上に付与する工程（以下、第１の液滴付与工程という）と、第１の液体の液滴を乾燥することにより基板４８上に第１の物質を析出または凝集させて第１の膜を形成する工程（以下、第１の膜形成工程という）と、基板４８上で第１の膜を挟むようにしてトランジスタのソース電極７６ａおよびドレイン電極７６ｂを形成する工程（以下、ソース電極およびドレイン電極形成工程という）と、第１の膜を除去する工程（以下、第１の膜除去工程という）と、ソース電極７６ａとドレイン電極７６ｂとの間の間隙に半導体層７８を形成する工程（以下、半導体層形成工程という）と、半導体層７８上にゲート絶縁膜７９を形成する工程（以下、ゲート絶縁膜形成工程という）と、ゲート絶縁膜７９上にゲート電極８０を形成する工程（以下、ゲート電極形成工程という）とを有する。
【００２６】
以下、図３ないし図７を参照しつつ、各工程について順次説明する。
図３は、本実施形態のアクティブマトリクス装置１００（半導体装置）の製造方法における第１の液滴付与工程および第１の膜形成工程を説明するための図（平面図および断面図）、図４は、第１の液滴付与工程を詳細に説明するための図、図５は、第１の液滴付与工程に用いる液滴吐出装置の概略構成を示す図、図６は、図５に示す液滴吐出装置のヘッド部の概略構成を示す図、図７および図８は、本実施形態のアクティブマトリクス装置１００（半導体装置）の製造方法におけるソース電極およびドレイン電極形成工程、第１の膜除去工程、半導体層形成工程、ゲート絶縁膜形成工程、およびゲート電極形成工程を説明するための図である。なお、以下の説明に用いる各図面では、説明の便宜上、各部の縮尺を適宜変更している。
【００２７】
［Ａ１］第１の液滴付与工程
本工程では、第１の物質を溶媒に溶解または分散媒に分散した第１の液体を用いて、図３（ａ）に示すように、基板４８上に線状の液滴７０を形成する。
より具体的には、まず、基板４８を用意する。
基板４８には、例えば、ガラス基板、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）、石英基板、シリコン基板、ガリウム砒素基板等を用いることができる。薄膜トランジスタに可撓性を付与する場合には、基板４８には、樹脂基板が選択される。
【００２８】
なお、基板４８上には、下地層が設けられていてもよい。下地層としては、例えば、基板４８表面からのイオンの拡散を防止する目的、ソース電極７６ａおよびドレイン電極７６ｂと基板４８との密着性（接合性）を向上させる目的等により設けられる。
下地層の構成材料としては、特に限定されないが、酸化珪素（ＳｉＯ２）、窒化珪素（ＳｉＮ）、ポリイミド、ポリアミド、あるいは架橋されて不溶化された高分子等が好適に用いられる。
【００２９】
一方、第１の物質（後述する第１の膜の構成材料）を溶媒に溶解または分散媒に分散させた第１の液体を調製する。
第１の物質としては、後述するような第１の膜７５を形成することができるものであれば、特に限定されず、各種無機材料および各種有機材料を用いることができる。
また、第１の液体の溶媒または分散媒としては、後述するような第１の膜７５を形成することができるものであれば、特に限定されない。
【００３０】
そして、この第１の液体を後述するような液滴吐出装置を用いて基板４８上に吐出して第１の液体の液滴７０を形成する。
より具体的に説明すると、液滴７０を線状に形成するに際しては、図４（ａ）に示すように、基板４８上に、半球状の微小液滴７０ａを所定間隔で配置する。この際、微小液滴７０ａの間隔は、これらが基板４８上に付与された際に、隣接する微小液滴同士が繋がる程度の幅とする。これにより、各微小液滴７０ａが濡れ広がって、図４（ｂ）に示すように、線状の液滴７０が形成される。
【００３１】
（液滴吐出装置）
ここで、図５、図６に基づいて、前述した液滴７０の形成に用いる液滴吐出装置を説明する。
図５に示す液滴吐出装置１０は、ベース１２、第１移動手段１４、第２移動手段１６、重量測定手段である電子天秤（不図示）、ヘッド２０、キャッピングユニット２２、およびクリーニングユニット２４を備えている。第１移動手段１４および第２移動手段１６を含む液滴吐出装置１０の動作は、制御装置２３により制御されるようになっている。なお図５において、Ｘ方向はベース１２の左右方向であり、Ｙ方向は前後方向であり、Ｚ方向は上下方向である。
【００３２】
第１移動手段１４は、ベース１２の上面に設置されＹ方向に延びる１対のガイドレール４０、４０と、ガイドレール４０、４０に沿って移動可能なスライダ４２とを有している。このスライダ４２をガイドレール４０、４０に沿って移動させるための駆動手段として、例えばリニアモータを採用することができる。これにより、スライダ４２をＹ方向に沿って移動可能とするとともに、スライダ４２をＹ方向での任意の位置で位置決めすることができる。
【００３３】
スライダ４２の上面には、モータ４４が固定され、このモータ４４のロータには、テーブル４６が固定されている。このテーブル４６は、基板４８を保持しつつ位置決めするものである。すなわち、図示しない吸着保持手段により、テーブル４６の穴４６Ａを負圧とすることによりテーブル４６上に基板４８を吸着して、基板４８をテーブル４６上に保持することができる。また、モータ４４は、例えばダイレクトドライブモータである。このモータ４４に通電することにより、モータ４４のロータの回転に伴ってテーブル４６がθｚ方向に回転して、テーブル４６をインデックス（回転割り出し）することができるようになっている。また、テーブル４６には、ヘッド２０が第１の液体を捨打ち、あるいは試し打ち（予備吐出）するための予備吐出エリアが設けられている。
【００３４】
また、ベース１２上には、キャッピングユニット２２およびクリーニングユニット２４が設けられている。キャッピングユニット２２は、ヘッド２０におけるインク吐出面２０Ｐの乾燥を防止するため、液滴吐出装置１０の待機時にインク吐出面２０Ｐをキャッピングするものである。また、クリーニングユニット２４は、ヘッド２０におけるノズルの目詰まりを取り除くため、ノズルの内部を吸引するものである。なお、クリーニングユニット２４は、ヘッド２０におけるインク吐出面２０Ｐの汚れを取り除くため、インク吐出面２０Ｐのワイピングを行うことも可能である。
【００３５】
また、ベース１２上の後方側部分には、支柱１６Ａ、１６Ａが立設され、その支柱１６Ａ、１６Ａの上端部にコラム１６Ｂが架設されている。そして、そのコラム１６Ｂの前面に第２移動手段１６が設けられている。この第２移動手段１６は、Ｘ方向に沿って配置された１対のガイドレール６２Ａ、６２Ａと、またガイドレール６２Ａ、６２Ａに沿って移動可能なスライダ６０とを有している。このスライダ６０をガイドレール６２Ａ、６２Ａに沿って移動させるための駆動手段として、例えばリニアモータを採用することができる。これにより、スライダ６０をＸ方向に沿って移動可能とするとともに、スライダ６０をＸ方向での任意の位置で位置決めすることができる。
【００３６】
スライダ６０には、ヘッド２０が設けられている。ヘッド２０には、モータ６２、６４、６６、６８が接続されている。モータ６２は、ヘッド２０をＺ方向に移動可能とし、またヘッド２０を任意の位置で位置決め可能とするものである。モータ６４は、ヘッド２０をＹ方向に平行な軸線まわりのβ方向に揺動可能とし、またヘッド２０を任意の位置で位置決め可能とするものである。モータ６６は、ヘッド２０をＸ方向に平行な軸線まわりのγ方向に揺動可能とし、またヘッド２０を任意の位置で位置決め可能とするものである。モータ６８は、ヘッド２０をＺ方向に平行な軸線まわりのα方向に揺動可能とし、またヘッド２０を任意の位置で位置決め可能とするものである。
【００３７】
以上のように、基板４８は、Ｙ方向に移動および位置決め可能で、かつ、θｚ方向に揺動および位置決め可能となっている。また、ヘッド２０は、Ｘ、Ｚ方向に移動および位置決め可能で、かつ、α、β、γ方向に揺動および位置決め可能となっている。したがって、本実施形態の液滴吐出装置１０は、ヘッド２０の吐出面２０Ｐと、テーブル４６上の基板４８との相対的な位置および姿勢を、正確にコントロールすることができるようになっている。
【００３８】
図６に示すように、ヘッド２０は、第１の液体２をノズル９１から吐出するものである。このヘッド２０は、液体の吐出方式として、ピエゾ素子を用いたピエゾ方式を採用している。このピエゾ方式は、液体に熱を加えないため、材料の組成等に影響を与えないという利点を有する。なお、液体の吐出方式として、液体を加熱して発生した泡（バブル）により液体を吐出させる方式など、公知の種々の技術を適用することもできる。
【００３９】
ヘッド２０のヘッド本体９０には、リザーバ９５およびリザーバ９５から分岐された複数のインク室９３が形成されている。リザーバ９５は、各インク室９３に第１の液体２を供給するための流路になっている。また、ヘッド本体９０の下端面には、吐出面２０Ｐを構成するノズルプレート２０Ａが装着されている。このノズルプレート２０Ａには、第１の液体２を吐出するための複数のノズル９１が、各インク室９３に対応して開口形成されている。そして、各インク室９３から対応するノズル９１に向かって、インク流路が形成されている。
【００４０】
また、ヘッド本体９０の上端面には、振動板９４が装着されている。なお、振動板９４は各インク室９３の壁面を構成している。その振動板９４の外側には、各インク室９３に対応して、ピエゾ素子９２が設けられている。ピエゾ素子９２は、水晶等の圧電材料を一対の電極（不図示）で挟持したものである。その一対の電極は、駆動回路９９に接続されている。
【００４１】
そして、駆動回路９９からピエゾ素子９２に電圧を印加すると、ピエゾ素子９２が膨張変形または収縮変形する。ピエゾ素子９２が収縮変形すると、インク室９３の圧力が低下して、リザーバ９５からインク室９３に第１の液体２が流入する。一方、ピエゾ素子９２が膨張変形すると、インク室９３の圧力が増加して、ノズル９１から第１の液体２が吐出される。なお、ピエゾ素子９２への印加電圧を変化させることにより、ピエゾ素子９２の変形量を制御することができる。また、ピエゾ素子９２への印加電圧の周波数を変化させることにより、ピエゾ素子９２の変形速度を制御することができる。すなわち、ピエゾ素子９２への印加電圧を制御することにより、第１の液体２の吐出条件を制御しうるようになっている。
【００４２】
［Ａ２］第１の膜形成工程
次に、図３（ｂ）に示すように、基板４８上に付与された線状の第１の液体の液滴７０の幅方向での一端部と他端部とで温度差を生じさせつつ、第１の液体の液滴７０から溶媒または分散媒を除去することにより、図３（ｃ）に示すように、基板４８上の前記他端部分側に第１の物質を偏在させて第１の膜７５を形成する。
【００４３】
より具体的に説明すると、図３（ｂ）に示すように、線状をなす液滴７０の幅方向での一端部（以下、液滴７０の一端部という）から他端部（以下、液滴７０の他端部という）にかけて、液滴７０の表面の温度が下降するように、第１の液体の液滴７０に温度勾配を付与する。すなわち、液滴７０の一端部を第１の部分、液滴７０の他端部を第２の部分とし、第１の部分の温度を第２の部分の温度より高くするように、これらに温度差を生じさせる。
【００４４】
このような温度差を生じさせるには、例えば、図３（ｂ）に示すように、第１の温度を液滴７０の一端部に与えるためのホットプレート５１（第１温度供給部）と、第１の温度よりも低い第２の温度を液滴７０の他端部に与えるための冷却板５２（第２温度供給部）との間に、線状の液滴７０が付与された基板４８を渡すようにする。これにより、比較的簡単な工程で、液滴７０の一端部と他端部とに温度差を生じさせることができる。このとき、液滴７０の一端部（以下、液滴７０の高温側である一端部ともいう）をホットプレート５１側、液滴７０の他端部（以下、液滴７０の低温側である他端部ともいう）を冷却板５２側とするように、基板４８を付与する。なお、ホットプレート５１と冷却板５２との間の領域の上方に液滴７０の全体が収まっていなくてもよく、液滴７０の一端部または他端部がホットプレート５１および冷却板５２の一方の上方に位置していてもよいし、液滴７０の一端部がホットプレート５１の上方に位置し、液滴７０の他端部が冷却板５２の上方に位置していてもよい。
【００４５】
図３では、説明の便宜上、基板４８上に１つの液滴７０を示しているが、基板４８上に付与された第１の液体の液滴７０が複数である場合には、複数の液滴は、隣接する液滴同士の第１の部分と第２の部分とを対向させるように基板４８上に配列し、複数の液滴の配列方向における基板４８の一端部と他端部とで温度差を生じさせることにより、複数の液滴に対し一括して前記温度差を生じさせることができる。これにより、基板４８上に第１の液体の液滴７０を複数形成し、それぞれを第１の膜７５とする場合であっても、比較的簡単な工程で、各液滴にて第１の部分と第２の部分とに温度差を生じさせることができる。
【００４６】
前述したような温度差を生じさせるという観点では、基板４８の熱伝導率はできるだけ高い方がよい。基板４８の熱伝導率が高ければ、ホットプレート５１と冷却板５２との温度差を小さくしても、液滴７０内に前述したような温度差を生じさせることができるからである。なお、基板４８の熱伝導率が低い場合でも、ホットプレート５１と冷却板５２との温度差を大きくすれば、液滴７０内に前述したような温度差を生じさせることができる。
また、液滴７０の高温側である一端部、もしくは、液滴７０の高温側である一端部に所望の温度を付与できる基板４８の部分に、レーザ等の光を照射することによっても、液滴７０内に前述したような温度差を生じさせることができる。
【００４７】
図３（ｂ）に示すように、液滴７０内に前述したような温度差を生じさせると、液滴７０の高温側である一端部から液滴７０の低温側である他端部に向かって熱毛管流１９１が発生する。これにともなって、基板４８の表面には逆方向の流れ１９２が生じ、液滴７０の内部にはマランゴニ対流１９０が発生する。このとき、液滴７０に付与する温度を適切に定めることで、液滴７０の高温側である一端部から流出した熱毛管流１９１を、液滴７０の低温側である他端部まで届かせることなく、その手前で基板４８に向かって下降するような流れとすることが可能であるのが発明者の実験により確認されている。これは、液滴７０の端部がくさび状をなしているため、液滴７０の端部では液体の出入りが困難であること、および、熱毛管流１９１は液滴７０の低温側である他端部に向かう際に液滴７０の表面に沿って下降するため、その手前で液滴７０の表面から離れ基板４８に向かって下降し易いことが原因であると考えられる。
【００４８】
したがって、液滴７０の低温側である他端部では、マランゴニ対流１９０の流路に含まれない領域が生じて、第１の液体が滞留するため、基板４８に第１の物質（溶質または分散質）が析出または凝集しやすくなる。そのため、液滴７０の低温側である他端部では、ピニングが発生しやすくなる。
一方、液滴７０の高温側である一端部では、マランゴニ対流１９０によって第１の液体が流動しているため、第１の物質（溶質または分散質）が基板４８上に析出または凝集しにくくなる。したがって、液滴７０の高温側である一端部では、ディピニングが発生しやすくなる。
【００４９】
なお、本明細書では、「ピニング」とは、液滴７０の周縁部に析出または凝集した固形分によって、乾燥に伴う液滴７０の収縮が抑制される現象をいう。また、「ディピニング」とは、液滴７０の乾燥時にピニングすることなく液滴７０が収縮する現象をいう。
ここで、液滴７０の高温側である一端部をディピニングさせるという観点では、さらに以下の点に留意するのが好ましい。
【００５０】
まず、液滴７０に含まれる固形分（すなわち、第１の物質）が微粒子の場合には、その粒径はできるだけ小さい方が好ましい。固形分の微粒子の粒径が小さいほど、対流によって運搬されやすいので、液滴７０の高温側である一端部における固形分の析出または凝集が抑制される。これにより、液滴７０の高温側である一端部がディピニングしやすくなるからである。
【００５１】
また、液滴７０中における固形分の濃度はできるだけ低い方が好ましい。固形分濃度が低いほど、液滴７０の高温側である一端部における固形分の析出または凝集が抑制される。これにより、液滴７０の高温側である一端部がディピニングしやすくなるからである。
また、液滴７０中の固形分と基板４８との付着速度および付着力はできるだけ弱い方が好ましい。付着速度および付着力が弱いほど、液滴７０の高温側である一端部がピニングしにくくなり、ディピニングしやすくなるからである。また、ディピニング途中において、基板４８上に固形分が残渣のように残るのを防止することができるからである。
【００５２】
また、液滴７０中の固形分が微粒子の場合、液滴７０中の固形分と基板４８との付着力を弱めるには、微粒子相互の凝集を防止するための有機物等からなる保護層を微粒子表面に設け、この保護層の厚さをできるだけ厚くするのが好ましい。この保護層の厚さが厚いほど、固形分の微粒子と基板４８との付着も防止することができる。
また、液滴７０中の固形分と基板４８とを同じ電荷に帯電させておくことにより、両者の付着力を弱めることができる。一般に、固形分の微粒子はマイナスに帯電しているので、基板４８をマイナスに帯電させておけばよい。基板４８を帯電させるには、自己組織化膜（ＳＡＭ膜）を利用することが好ましい。具体的には、自己組織化膜として、Ｒｎ−Ｓｉ−（Ｏ−Ｅｔ）４−ｎで表されるシランカップリング剤を用いるのが好ましい。このようなシランカップリング剤は、エチル基が基板４８に吸着するので、基板４８上に単分子膜が形成される。そして、Ｒ部にカルボキシル基（−ＣＯＯ−）を採用すれば、基板４８の表面をマイナスに帯電させることができる。なお、液滴７０中の固形分の微粒子がプラスの電荷を有する場合には、Ｒ部にアミノ基（−ＮＨ３＋）を採用することにより、基板４８の表面をプラスに帯電させればよい。
【００５３】
一方、液滴７０に含まれる分散媒または溶媒の沸点は、できるだけ高い方が好ましく、より具体的には、１５０℃以上が好ましく、２００℃以上がより好ましい。分散媒または溶媒の沸点が低い場合には、強制温度勾配によるマランゴニ対流を発生させる前に液滴７０が乾燥して、液滴７０の高温側である一端部がピニングするおそれがあるからである。
また、分散媒または溶媒の熱伝導率は、できるだけ高い方が好ましく、より具体的には、１×１０−４ｃａｌ／ｃｍ・ｓ・ｄｅｇ以上が好ましく、３×１０−４ｃａｌ／ｃｍ・ｓ・ｄｅｇ以上がより好ましい。分散媒または溶媒の熱伝導率が高いほど、液滴７０の表面に温度勾配を付与し易くなるからである。さらに、表面張力の温度依存性が大きい分散媒または溶媒を用いるのが好ましい。表面張力の温度依存性が大きいほど、液滴７０の表面の温度勾配に基づいて表面張力差が発生し易くなり、所望のマランゴニ対流を発生させることができる。これにより、液滴７０の高温側である一端部がディピニングしやすくなるからである。
【００５４】
また、分散媒または溶媒の粘性は、できるだけ低い方が好ましく、より具体的には、１０ｃｐ以下が好ましく、５ｃｐ以下がより好ましい。分散媒または溶媒の粘性が高い場合には、マランゴニ対流を発生させることが困難になり、液滴７０の高温側である一端部がピニングするおそれがあるからである。これに加えて、前述した液滴吐出装置１０により第１の液体を安定的に吐出するためには、第１の液体の粘度を０．１〜３０ｃｐｓ程度に設定するのが好ましい。これにより、液滴吐出装置１０から吐出形成された液滴で、所望のマランゴニ対流を発生させることができる。
【００５５】
一方、基板４８の表面はできるだけ均一（平坦）に仕上げられているのが好ましい。基板４８の表面が均一であれば、液滴７０の高温側である一端部は、均一に収縮するので、ピニングしにくくなり、ディピニングしやすくなるからである。さらに、基板４８の表面が均一であれば、液滴７０に含まれる固形分がディピニングの最中に基板４８上に残渣として残りにくくなる。
【００５６】
基板４８に第１の液体の液滴７０を付与した直後における基板４８に対する第１の液体の液滴７０の静的接触角は、２０〜５０°であるのが好ましく、３０〜４０°であるのがより好ましい。これにより、基板４８上に第１の液体の液滴７０を付与する際に、液滴７０の形状を所望のものとしつつ、後述する第１の膜形成工程にて液滴７０の他端部側に第１の物質をより確実に偏在（析出または凝集）させることができる。
【００５７】
また、基板４８に対する液滴７０の後退接触角を、液滴７０の低温側である他端部に固形分が偏在（析出または凝集）を開始する時点における基板４８に対する液滴７０の静的接触角（より具体的には、液滴７０の高温側である一端部と基板４８とのなす角度）より、小さく設定することが好ましい。これにより、基板４８上に第１の液体の液滴７０を付与する際に、液滴７０の形状を所望のものとしつつ、後述する第１の膜形成工程にて液滴７０の他端部側に第１の物質をより確実に析出または凝集させることができる。この場合、液滴７０の低温側である他端部に固形分が析出を開始する前には、基板４８に対する液滴７０の接触角（より具体的には、液滴７０の高温側である一端部と基板４８とのなす角度）が前記後退接触角より大きいので、液滴７０の低温側である他端部が収縮することはない。なお、液滴７０の低温側である他端部に固形分が析出を開始した後には、その析出した固形分によって液滴７０の他端部がピン止めされたような状態となり、それ以降の乾燥に伴う液滴７０の収縮が抑制される。したがって、固形分、すなわち第１の物質を所定位置（すなわち、第２の部分側）に析出させることが可能になり、所定位置に高精細な第１の膜７５を形成することができる。
【００５８】
ここで、後退接触角とは、液滴７０を基板４８の表面に載置した状態で、基板４８の表面を水平状態から徐々に傾斜させた際に、液滴７０が基板４８に対して移動を開始した時点における液滴７０の移動方向と反対側にて測定される接触角のことをいう。
基板４８の表面に対する液滴７０の後退接触角の調整は、自己組織化膜（ＳＡＭ膜）で基板４８を表面処理することによって行うことができる。自己組織化膜として、例えばＣ１８（オクタデシルトリメトキシシラン）等を採用することが可能である。なお、Ｃ１８の分子が基板４８の表面に最密パッキングされると、その表面を液滴７０が移動し易くなるため、基板４８の表面に対する液滴７０の後退接触角が大きくなる。したがって、基板４８の表面におけるＣ１８の分子密度を低く設定することにより、基板４８の表面に対する液滴７０の後退接触角を低下させることができる。
【００５９】
また、液滴７０の後退接触角を低下させることは、液滴７０の乾燥途中におけるバルジの発生を防止するためにも好ましい。液滴７０がその表面張力の影響で球状に収縮しようとする際に、本来ならピニングによってバルジの発生を抑制できるが、本実施形態では液滴７０の高温側である一端部をディピニングさせるので、ピニングにより液滴７０の乾燥途中におけるバルジの発生を抑制することに乏しいからである。
【００６０】
また、液滴７０の周辺温度はできるだけ低い方が好ましい。液滴７０の周辺温度が高い場合には、液滴７０の乾燥が促進され、対流の影響が及ぶ前に液滴７０の端部が高濃度になって、液滴７０の高温側である一端部がピニングしやすくなるからである。
また、液滴７０を吐出してから液滴７０の強制的に温度勾配を付与するまでの時間はできるだけ短い方が好ましい。この時間が長いと、液滴７０の乾燥が不本意に進行して、液滴７０の高温側である一端部がピニングするおそれがあるからである。
また、液滴７０の高温側である一端部において、ピニングを抑制してディピニングを発生させるためには、液滴７０の乾燥速度を低下させて、液滴７０の高温側である一端部における蒸発を抑制すればよい。
【００６１】
液滴７０の乾燥速度は、基板４８上に付与される液滴７０同士の間隔（液滴間距離）や、複数の液滴７０の配列または付与のタイミング、基板４８が搭載されるステージの移動速度、基板４８の表面に対する液滴７０の接触角などに応じて変化する。
液滴７０の乾燥時、液滴７０からその外部へ生じる蒸気は、液滴７０を中心に３次元に拡散して、蒸気拡散層を形成する。基板４８上に複数の液滴７０が付与されるとき、一の液滴７０が他の液滴７０の蒸気拡散層内に配置されると、その蒸気拡散層の影響により一の液滴７０の表面における蒸気濃度が高くなって、一の液滴７０の乾燥速度が低下する。具体的には、液滴７０同士の間の距離が短く、蒸気拡散層の重なりが大きいほど、液滴７０の蒸発速度（乾燥速度）が低下して、乾燥時間が長くなる。
【００６２】
また、一の液滴７０に対してある方向のみに他の液滴７０が配置されている場合には、他の液滴７０の蒸気拡散層による影響を同方向から受けるので、一の液滴７０の乾燥速度は同方向についてのみ低下する。したがって、液滴７０の配列によって乾燥速度は変化する。さらに、他の液滴７０が付与されてから一の液滴７０が付与されるまでの時間が長いと、他の液滴７０の蒸気拡散層による影響が小さくなるので、液滴７０の乾燥速度が低下し難くなる。したがって、各液滴７０を付与する時間間隔が短いほど、液滴７０の乾燥速度は低下する。
【００６３】
また、基板４８を搭載したステージが移動すると、液滴７０近傍の気相の蒸気濃度が低下するなどにより、液滴７０の乾燥が促進される。したがって、液滴７０が付与された基板４８を移動させない場合には、液滴７０の乾燥速度が低下する。
以上を踏まえた上で、液滴７０の低温側である他端部をピニングさせるとともに、液滴７０の高温側である一端部をディピニングさせる。これにより、液滴７０の低温側である他端部では、固形分、すなわち第１の物質が局所的に析出または凝集して、それ以降の乾燥に伴う液滴７０の収縮が抑制される。一方、液滴７０の高温側である一端部では、固形分の析出または凝集が防止され、液滴７０の乾燥に伴って、液滴７０の低温側である他端部に向け液滴７０が収縮する。そして、液滴７０の乾燥が終了すると、図３（ｃ）に示すように、液滴７０の低温側である他端部に沿って、乾燥膜である第１の膜７５が形成される。
【００６４】
なお、液滴７０の固形分が微粒子である場合には、第１の膜７５を熱処理（アニール）することにより、第１の膜７５中の凝集体同士を接合することができる。その際、微粒子の表面に、微粒子相互の凝集を防止するための保護層が設けられていても、熱処理により保護層を分解して、第１の膜７５中の微粒子同士を接合することができる。また、第１の膜７５の直線部分７５ａのみを後述する工程で利用する場合には、前述した熱処理を直線部分７５ａのみに施し、他の部分は分散媒等に再分散させて除去することができる。
【００６５】
本実施形態では、第１の膜７５の線幅は液滴７０に含まれる固形分の濃度に依存しており、この濃度を低くすることで第１の膜７５の線幅を容易に細くできる。
また、本実施形態では第１の液体の液滴７０を線状に形成して、直線部分を有する第１の膜７５を得る場合を例にして説明したが、第１の液体の液滴の形状を任意に設定することにより、所望パターンの第１の膜を得ることが可能である。例えば、第１の液体の液滴をドット状（半球状）に形成すれば、三日月状の第１の膜を得ることも可能である。
【００６６】
以上に詳述したように、第１の膜形成工程では、液滴７０の一端部と他端部とで温度差を生じさせて、マランゴニ対流を発生させ、液滴７０の低温側である他端部をピニングさせるとともに、液滴７０の高温側である一端部をディピニングさせて、液滴７０の低温側である他端部側に第１の膜７５を形成する。これにより、液滴７０のサイズ（幅）より微細な乾燥膜である第１の膜７５を形成することが可能になる。
【００６７】
その際、本実施形態では、液滴７０の第１の部分および第２の部分が第１の液体の液滴７０の周縁側部に位置しているので、基板４８上の第１の液体の液滴７０内に好適な対流を生じさせ、第２の部分側に第１の物質をより確実に析出または凝集させることができる。
また、基板４８上の第１の液体の液滴７０は基板４８に沿って線状をなしており、線状の第１の液体の液滴７０の幅方向での端部のうち、一端部を第１の部分とし、他端部を第２の部分としているので、線状の第１の液体の液滴７０の他端部に沿って、第１の膜７５を形成することができる。そのため、第１の膜７５の幅をより確実かつ簡単に小さくすることができる。
【００６８】
また、第１の膜７５を形成するに際して、液滴７０の一端部（第１の部分）の温度が液滴７０の他端部（第２の部分）の温度よりも高いので、基板４８上の第１の液体の液滴７０内に好適な対流を生じさせ、液滴７０の他端部（第２の部分）側に第１の物質をより確実に析出または凝集させることができる。
その際、液滴７０の一端部（第１の部分）を加熱し、また、液滴７０の他端部（第２の部分）を冷却するので、基板４８上の第１の液体の液滴７０内に好適な対流を生じさせ、液滴７０の他端部（第２の部分）側に第１の物質をより確実に析出または凝集させることができる。
【００６９】
このような第１の膜形成工程では、例えば、線幅０．５〜１．０μｍ程度の高精細な第１の膜７５を形成することが可能である。
この点、フェムトリットルインクジェット装置等を用いてサブミクロンサイズの液滴を形成すれば、サブミクロンサイズの乾燥膜を形成することは可能である。しかしながら、サブミクロンサイズの液滴によりパターンを描画するには、かなりの長時間を要することになる。これに対して、本実施形態の第１の膜形成工程では、ピコリットルサイズの液滴を吐出する一般的なインクジェット装置を用いて、より速い速度でパターンを描画することができる。具体的には、フェムトリットルインクジェット装置の１０倍程度の速度でパターンを描画することが可能である。したがって、製造コストおよび製造時間を低減することができる。
また、本実施形態の第１の膜形成工程では、温度領域の高低にかかわらず、液滴７０の一端部と他端部とで前述したような温度差を生じさせれば、第１の膜７５として所定の乾燥膜を形成することができる。これにより、基板４８に対する熱履歴を低減することができる。
【００７０】
[Ａ３]ソース電極およびドレイン電極形成工程
次に、図７（ａ）に示すような第１の膜７５の幅方向での両側を挟むようにして、第２の膜７６を形成する（図７（ｂ）参照）。すなわち、基板４８上で第１の膜７５によって２つの部分（７６ａ、７６ｂ）に分割されるようにして、第２の膜７６を形成する。このとき、第２の膜７６の前記２つの部分のうち、一方をソース電極７６ａとし、他方をドレイン電極７６ｂとする。
【００７１】
第２の膜７６は、前述した液滴吐出装置１０と同様の装置を用いて、第２の物質を溶媒に溶解または分散媒に分散した第２の液体を吐出し、これを乾燥することにより、形成する。
より具体的には、第２の膜７６を形成するに際して、第２の物質を溶媒に溶解または分散媒に分散した第２の液体を第１の膜７５に重なるように基板４８上に付与し、その第２の液体から溶媒または分散媒を除去することにより、第１の膜７５の両側のそれぞれで、第２の物質を析出または凝集させて第２の膜７６を形成する。
【００７２】
これにより、フォトレジストや現像液、剥離液等の化学薬品や、酸素プラズマ、ＣＦ４プラズマなどのプラズマ処理を用いることなく、第２の膜７６を形成することができる。そのため、基板４８や基板４８上の各種材料の変質や劣化を確実に防止することができる。
なお、第２の膜７６の形成方法としては、第１の膜７５の幅方向での両側で第１の膜７５を挟むようにして形成することができれば、特に限定されず、前述したような方法以外にも、例えば、プラズマＣＶＤ、熱ＣＶＤ、レーザーＣＶＤのような化学蒸着法（ＣＶＤ）、真空蒸着、スパッタリング（低温スパッタリング）、イオンプレーティング等の乾式メッキ法、電解メッキ、浸漬メッキ、無電解メッキ等の湿式メッキ法、溶射法、ゾル・ゲル法、ＭＯＤ法、金属箔の接合等により形成することができる。この場合、ソース電極７６ａおよびドレイン電極７６ｂの形状に対応する形状のマスクを用いて、ソース電極７６ａおよびドレイン電極７６ｂを形成することができる。
【００７３】
第２の物質（すなわちソース電極７６ａおよびドレイン電極７６ｂの構成材料）としては、導電性を有するものであれば特に限定されず、例えば、Ｐｄ、Ｐｔ、Ａｕ、Ａｇ、Ｗ、Ｔａ、Ｍｏ、Ａｌ、Ｃｒ、Ｔｉ、Ｃｕまたはこれらを含む合金等の導電性材料、ＩＴＯ、ＦＴＯ、ＡＴＯ、ＳｎＯ２等の導電性酸化物、カーボンブラック、カーボンナノチューブ、フラーレン等の炭素系材料、ポリアセチレン、ポリピロール、ＰＥＤＯＴ（ｐｏｌｙ−ｅｔｈｙｌｅｎｅｄｉｏｘｙｔｈｉｏｐｈｅｎｅ）のようなポリチオフェン、ポリアニリン、ポリ（ｐ−フェニレン）、ポリフルオレン、ポリカルバゾール、ポリシランまたはこれらの誘導体等の導電性高分子材料等が挙げられ、これらのうちの１種または２種以上を組み合わせて用いることができる。なお、前記導電性高分子材料は、通常、酸化鉄、ヨウ素、無機酸、有機酸、ポリスチレンサルフォニック酸などの高分子でドープされ導電性を付与された状態で用いられる。これらの中でも、第２の物質としては、それぞれ、Ｎｉ、Ｃｕ、Ｃｏ、Ａｕ、Ａｇ、Ｐｄまたはこれらを含む合金を主とするものが好適に用いられる。これらの金属材料を用いると、無電解メッキ法を用いて、容易かつ安価に、成膜精度の高い第２の膜７６を形成することができることから、高い特性を有する薄膜トランジスタ１を得ることができる。
【００７４】
また、第２の液体の溶媒または分散媒としては、前述したような第２の膜７６を形成することができるものであれば、特に限定されず、例えば、硝酸、硫酸、アンモニア、過酸化水素、水、二硫化炭素、四塩化炭素、エチレンカーボネイト等の無機溶媒や、メチルエチルケトン（ＭＥＫ）、アセトン、ジエチルケトン、メチルイソブチルケトン（ＭＩＢＫ）、メチルイソプロピルケトン（ＭＩＰＫ）、シクロヘキサノン等のケトン系溶媒、メタノール、エタノール、イソプロパノール、エチレングリコール、ジエチレングリコール（ＤＥＧ）、グリセリン等のアルコール系溶媒、ジエチルエーテル、ジイソプロピルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）、ジエチレングリコールエチルエーテル（カルビトール）等のエーテル系溶媒、メチルセロソルブ、エチルセロソルブ、フェニルセロソルブ等のセロソルブ系溶媒、ヘキサン、ペンタン、ヘプタン、シクロヘキサン等の脂肪族炭化水素系溶媒、トルエン、キシレン、ベンゼン等の芳香族炭化水素系溶媒、ピリジン、ピラジン、フラン、ピロール、チオフェン、メチルピロリドン等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、ジクロロメタン、クロロホルム、１，２−ジクロロエタン等のハロゲン化合物系溶媒、酢酸エチル、酢酸メチル、ギ酸エチル等のエステル系溶媒、ジメチルスルホキシド（ＤＭＳＯ）、スルホラン等の硫黄化合物系溶媒、アセトニトリル、プロピオニトリル、アクリロニトリル等のニトリル系溶媒、ギ酸、酢酸、トリクロロ酢酸、トリフルオロ酢酸等の有機酸系溶媒のような各種有機溶媒、または、これらを含む混合溶媒等を用いることができる。
【００７５】
なお、図７（ｂ）に示すように、前述した第１の膜７５を形成するに際しては、第１の膜７５の膜厚Ｈ０が第２の膜７６の膜厚Ｈ１よりも厚くなるように第１の物質の選定や第１の液体中の第１の物質の濃度等が設定されるのが好ましい。また、第１の膜７５の上から第２の膜７６を形成した場合、第１の膜７５上に第２の物質が若干堆積する場合もある。その場合は、その堆積した分だけ第２の膜７６全体をエッチングすることで、第２の膜７６を所望の形とすることができる。
また、このとき、データ線１０１および画素電極１０３も形成する。
【００７６】
[Ａ４]第１の膜除去工程
次に、第１の膜７５を基板４８から除去する。その結果、ソース電極７６ａとドレイン電極７６ｂとの間には、図７（ｃ）に示すように、第１の膜７５の幅Ｗ０に応じた間隙７７が形成される。
第１の膜７５の除去方法としては、前述したように第１の膜７５を基板４８から除去して間隙７５を形成することができるものであれば、特に限定されず、例えば、プラズマエッチング、リアクティブイオンエッチング、ビームエッチング、光アシストエッチング等の物理的エッチング法、ウェットエッチング等の化学的エッチング法等のうちの１種または２種以上を組み合わせて用いることができる。
なお、第１の物質が半導体材料である（すなわち、第１の膜７５が主として半導体材料で構成されている）場合や、第１の膜７５の高さが比較的低く、第１の膜７５上に後述する半導体層７８を形成することができる場合などには、本工程を省略することができる。
【００７７】
第１の物質が半導体材料である場合、第１の膜７５を除去せずに後述する半導体層７８の一部とすることができる。これにより、より確実に、チャネル長Ｗを小さくするとともに、薄膜トランジスタ１の製造工程の簡略化を図ることができる。この際、第１の膜７５の上端は、第１の液体に対して撥液性を有している（第２の膜７６（ソース電極７６ａ及びドレイン電極７６ｂ）の構成材料に対して低い親和性を有する）のが好ましい。
第１の物質が半導体材料である場合、第１の膜７５が半導体層７８の全部を構成することができる。この場合、後述する半導体形成工程も省略することができる。これにより、より確実に、チャネル長Ｗを小さくするとともに、薄膜トランジスタ１の製造工程の簡略化をより図ることができる。
【００７８】
［Ａ５］半導体層形成工程
次に、図８（ａ）に示すように、ソース電極７６ａとドレイン電極７６ｂとの間の間隙７７を埋めるように、チャネル領域となる半導体層７８を形成する。
半導体層７８は、前述した液滴吐出装置１０と同様の装置を用いて、半導体層７８の構成材料またはその前駆体を溶媒に溶解または分散媒に分散した液体を間隙７７に供給し、これを乾燥（必要に応じて焼成）することにより、形成することができる。なお、半導体層７８の形成方法としては、特に限定されず、前述したような方法以外にも、例えば、前述した第２の膜７６の形成方法と同様の方法を用いることができる。
【００７９】
半導体層７８の構成材料としては、特に限定されず、各種有機半導体材料および各種無機半導体材料を用いることができる。
有機半導体材料としては、例えば、ナフタレン、アントラセン、テトラセン、ペンタセン、ヘキサセン、フタロシアニン、ペリレン、ヒドラゾン、トリフェニルメタン、ジフェニルメタン、スチルベン、アリールビニル、ピラゾリン、トリフェニルアミン、トリアリールアミン、オリゴチオフェン、フタロシアニンまたはこれらの誘導体のような低分子の有機半導体材料や、ポリ−Ｎ−ビニルカルバゾール、ポリビニルピレン、ポリビニルアントラセン、ポリチオフェン、ポリヘキシルチオフェン、ポリ（ｐ−フェニレンビニレン）、ポリチニレンビニレン、ポリアリールアミン、ピレンホルムアルデヒド樹脂、エチルカルバゾールホルムアルデヒド樹脂、フルオレン−ビチオフェン共重合体、フルオレン−アリールアミン共重合体またはこれらの誘導体のような高分子の有機半導体材料（共役系高分子材料）が挙げられ、これらのうちの１種または２種以上を組み合わせて用いることができるが、特に、高分子の有機半導体材料（共役系高分子材料）を主とするものを用いるのが好ましい。共役系高分子材料は、その特有な電子雲の広がりにより、キャリアの移動能が特に高い。このような高分子の有機半導体材料は、簡易な方法で成膜することができるとともに、比較的容易に配向させることができる。
【００８０】
また、これらの中でも、有機半導体材料は、フルオレン−ビチオフェン共重合体のようなフルオレンとビチオフェンとを含む共重合体、ポリアリールアミン、フルオレン−アリールアミン共重合体のようなアリールアミンを含む重合体またはこれらの誘導体のうちの少なくとも１種を主成分とするものがより好ましく、ポリアリールアミン、フルオレン−ビチオフェン共重合体またはこれらの誘導体のうちの少なくとも１種を主成分とするものが好ましい。このような有機半導体材料で構成される半導体層７８は、一時的に高温多湿な環境下に晒されても、耐水性および耐酸化性が高いことから、品質劣化が防止され、特に化学的に安定なものとすることができる。
【００８１】
無機半導体材料としては、例えば、多結晶シリコン、アモルファスシリコン等のシリコン、ゲルマニウム、ヒ素化ガリウム等が挙げられ、これらのうちの１種または２種以上を組み合わせて用いることができる。液滴吐出装置１０を用いて半導体層７８を形成する場合には、例えば、シクロペンタシランを含む液体シリコンを液滴吐出装置１０により間隙７７に供給し、これを乾燥・焼成することにより、半導体層７８を形成することができる。
【００８２】
［Ａ６］ゲート絶縁層形成工程
次に、図８（ｂ）に示すように、ソース電極７６ａ、半導体層７８、ドレイン電極７６ｂを覆うように基板４８上にゲート絶縁膜７９を形成する。その際、必要に応じて、ゲート絶縁膜７９を研磨等することにより平坦性の高い面を得る。
ゲート絶縁膜７９の形成方法としては、半導体層７８の形成方法と同様の方法を用いることができる。
【００８３】
例えば、このゲート絶縁膜７９を形成するに際しては、スピンコート法によりソース電極７６ａ、半導体層７８、ドレイン電極７６ｂを覆うように基板４８の略全面に、ゲート絶縁膜７９の構成材料を含む液体材料を塗布し、これを焼成して固化させる。この場合、例えば、液体材料として、ペルヒドロポリシラザンを有機溶媒（例えば２０％キシレン溶液）で溶解したものを用い、このような液体材料をスピンコート法（例えば、２０００ｒｐｍ、２０秒間）で塗布した後、４５０℃程度の温度で大気中で焼成することにより、厚膜の酸化シリコン膜（すなわち、ゲート絶縁膜７９）を形成することができる。
【００８４】
ゲート絶縁膜７９の構成材料は、有機材料（特に有機高分子材料）であるのが好ましい。有機高分子材料を主材料としてゲート絶縁膜７９を形成すると、ゲート絶縁膜７９の形成が容易であるとともに、半導体層７８が有機半導体材料で構成されている場合には、ゲート絶縁膜７９と半導体層７８との密着性の向上を図ることもできる。
このような有機高分子材料としては、例えば、ポリスチレン、ポリイミド、ポリアミドイミド、ポリビニルフェニレン、ポリカーボネート（ＰＣ）、ポリメチルメタクリレート（ＰＭＭＡ）のようなアクリル系樹脂、ポリテトラフルオロエチレン（ＰＴＦＥ）のようなフッ素系樹脂、ポリビニルフェノールあるいはノボラック樹脂のようなフェノール系樹脂、ポリエチレン、ポリプロピレン、ポリイソブチレン、ポリブテンなどのオレフィン系樹脂等が挙げられ、これらのうちの１種または２種以上を組み合わせて用いることができる。
【００８５】
また、ゲート絶縁膜７９の構成材料には、例えば、ＳｉＯ２等の無機絶縁材料を用いることもできる。この場合、ゲート絶縁膜７９は、ポリシリケート、ポリシロキサン、ポリシラザンのような溶液を塗布して、塗布膜を酸素、または水蒸気の存在下で加熱することによって、溶液材料からＳｉＯ２を得ることができる。また、金属アルコキシド溶液を塗布した後、これを酸素雰囲気で加熱することによって無機絶縁材料を得る（ゾル・ゲル法として知られる）ことができる。
【００８６】
なお、ゲート絶縁膜７９の構成材料としては、上記以外の材料、例えば樹脂、セラミックス等で構成されてもよいことは、言うまでもない。
そして、形成したゲート絶縁膜７９を研磨し、膜厚を減少させることにより平坦性の高い面を得る。この膜厚を減少させる方法としては、例えばＣＭＰ法（化学的機械的研磨法）を採用することができ、具体的な条件としては、例えば軟質ポリウレタン製のパッドと、アンモニア系又はアミン系のアルカリ溶液にシリカ粒子を分散させた研磨剤（スラリー）を組み合わせて用い、圧力３００００Ｐａ、回転数５０回転／分、研磨剤の流量を２００ｓｃｃｍ、といった条件を採用することができる。
【００８７】
なお、酸化シリコン膜を形成する方法としては、上述した方法のほか、例えば基板４８上に液体材料として感光性ポリシラザンを適量滴下した後に、スピンコート法（例えば、１０００ｒｐｍ、２０秒間）で塗布し、１００℃程度で焼成することによって酸化シリコン膜を得るようにしても良い。
また、液体材料を用いて酸化シリコン膜を形成する代わりに、例えばＣＶＤ法を用いて酸化シリコン膜を形成しても良い。ＣＶＤ法を用いる場合には、特にプラズマ励起ＣＶＤ法（ＰＥＣＶＤ法）が好適であり、以下のような成膜条件を適用可能である。例えば、原料ガスとしてテトラエトキシシラン（ＴＥＯＳ）および酸素（Ｏ２）を用い、それぞれの流量を２００ｓｃｃｍ、５ｓｌｍとし、雰囲気温度を３５０℃、ＲＦパワーを１．３ｋＷ、圧力を２００Ｐａという条件にすることにより、約３００ｎｍ／ｍｉｎという高速な成膜速度で酸化シリコン膜を成膜することが可能である。また、原料ガスとしてモノシラン（ＳｉＨ４）、亜酸化窒素（Ｎ２Ｏ）およびアルゴン（Ａｒ）を用い、それぞれの流量を１６０ｓｃｃｍ、３ｓｌｍ、５ｓｌｍとし、雰囲気温度を４００℃、ＲＦパワーを８００Ｗ、圧力を１７０Ｐａという条件にすることによっても、約３００ｎｍ／ｍｉｎという高速な成膜速度で酸化シリコン膜を成膜することが可能である。
【００８８】
［Ａ７］ゲート電極形成工程
次に、図８（ｃ）に示すように、ソース電極７６ａとドレイン電極７６ｂとの間の領域、すなわち半導体層７８に対応してゲート絶縁膜７９上にゲート電極８０を形成する。
ゲート電極８０は、前記ソース電極７６ａおよびドレイン電極７６ｂと同様にして形成することができる。
【００８９】
また、ゲート電極８０の構成材料としては、ソース電極７６ａとドレイン電極７６ｂと同様のものを用いることができる。
また、このとき、走査線１０２を形成する。
なお、本実施形態では、走査線１０２は、ゲート電極８０とは別途形成されるが、隣接する薄膜トランジスタ１のゲート電極８０を連続して形成することにより走査線１０２としてもよい。
【００９０】
以上説明したような各工程を経ることにより、半導体層７８、ゲート絶縁膜７９、ゲート電極８０等を積層した電界効果型の薄膜トランジスタ１が得られる。
この薄膜トランジスタ１の製造方法にあっては、前述したように、第１の膜７５を形成するに際し、基板４８上の第１の液体の液滴７０内に、液滴７０の一端部では第１の物質が流動し、液滴７０の他端部では第１の物質が析出または凝集するような対流（すなわちマランゴニ対流１９０）を生じさせ、液滴７０の他端部側に第１の物質を析出または凝集させることができる。その結果、第１の膜７５の幅を、基板４８上に付与された第１の液体の液滴７０の幅よりも極めて小さくし、第１の膜７５の幅に対応して、ソース電極７６ａとドレイン電極７６ｂとの間の距離、すなわちチャネル長Ｗを設定することができる。そのため、簡単に、チャネル長Ｗを短くすることができる。
【００９１】
特に、本実施形態では、第２の膜７６を形成した後に、半導体層７８を形成するに先立ち、第１の膜７５を除去して、ソース電極７６ａとドレイン電極７６ｂとの間に間隙７７を形成し、この間隙７７を埋めるように半導体層７８を形成するので、第１の物質と、半導体層７８の構成材料とのそれぞれに最も適した材料を選択することができる。その結果、より確実にチャネル長Ｗを小さくするとともに、より優れた特性を有する薄膜トランジスタ１を得ることができる。
【００９２】
また、第１の膜７５を形成するに際し、基板４８上に付与する第１の液体の液滴７０の幅を小さくしなくても、第１の膜７５の幅を小さくすることができるため、フェムトリットルインクジェット装置のような描画速度の遅い装置を用いる必要がない。そのため、アクティブマトリクス装置（半導体装置）の製造工程に要する時間を短縮することができ、その結果、アクティブマトリクス装置（半導体装置）の製造コストを低減することができる。
【００９３】
また、フォトレジスト等を用いることなく（高価な露光装置等を用いることなく）、チャネル長Ｗを短くすることができるので、この点でも、アクティブマトリクス装置（半導体装置）の低コスト化を図ることができる。
また、本実施形態では、基板４８の上に第２の膜７６を基板４８の上に直接形成しているため、イオンの打ち込み工程（半導体層７８に対してドナーやアクセプターとなる不純物イオンを打ち込むことによって電極を形成する場合に必要となる工程）を省くことができる。
【００９４】
なお、上述した実施形態では、第２の物質として導電性材料を用いてソース電極およびドレイン電極を形成する場合について説明したが、例えば、第２の物質として半導体材料を用い、第２の膜を形成した後に、これに対し不純物をドープするなど（いわゆるイオン打ち込み等）の方法によってソース電極およびドレイン電極を形成してもよい。
上述した実施形態においては、第１の膜７５の膜厚Ｈ０が第２の膜７６の膜厚Ｈ１よりも厚くなるように第１の物質の選定や第１の液体中の第１の物質の濃度等を設定したが、第２の膜７６（ソース電極７６ａ及びドレイン電極７６ｂ）の構成材料に対して低い親和性を有する自己組織化単分子膜を第１の膜７５の上に形成して、第２の液体を用いて第２の膜を形成する場合に、第１の膜７５の両側で第１の膜７５を挟むようにしてソース電極７６ａおよびドレイン電極７６ｂを形成することができる。ここで、自己組織化単分子膜（SAMs: Self‐Assembled Monolayer）とは、固体表面へ分子を固定する方法であって高配向・高密度な分子層が形成可能な自己組織化（SA: Self‐Assembly）法により作製される膜（表面修飾膜）である。なお、自己組織化単分子膜は、ＣＶＤ法等の気相成長法によって形成してもよく、またスピンコート法やディップ法等の液相を用いた方法によって形成してもよい。
【００９５】
［電子機器］
次に、本発明を用いて製造された電子機器を、図９に基づいて説明する。
図９は、本発明を用いて製造された電子機器の一例である携帯電話機（ＰＨＳも含む）の構成を示す斜視図である。
この図において、携帯電話機１２００は、複数の操作ボタン１２０２、受話口１２０４、送話口１２０６、表示部１０００を備えている。表示部１０００は、前述したアクティブマトリクス装置１００を備えるものである。
なお、本発明の技術範囲は、上述した実施形態に限定されるものではなく、本発明の趣旨を逸脱しない範囲において、上述した各実施形態に種々の変更を加えたものを含む。すなわち、各実施形態で挙げた具体的な材料や構成などはほんの一例に過ぎず、適宜変更が可能である。
【図面の簡単な説明】
【００９６】
【図１】本発明の実施形態にかかるアクティブマトリクス装置の構成を示すブロック図である。
【図２】本発明の実施形態のアクティブマトリクス装置が備える薄膜トランジスタの構成を示す図（縦断面図および平面図）である。
【図３】本発明の実施形態にかかるアクティブマトリクス装置１００（半導体装置）の製造方法における第１の液滴付与工程および第１の膜形成工程を説明するための図（平面図および断面図）である。
【図４】本発明の実施形態にかかるアクティブマトリクス装置１００（半導体装置）の製造方法における第１の液滴付与工程を詳細に説明するための図である。
【図５】本発明の実施形態にかかるアクティブマトリクス装置１００（半導体装置）の製造方法における第１の液滴付与工程に用いる液滴吐出装置の概略構成を示す図である。
【図６】図５に示す液滴吐出装置のヘッド部の概略構成を示す図である。
【図７】本発明の実施形態にかかるアクティブマトリクス装置１００（半導体装置）の製造方法におけるソース電極およびドレイン電極形成工程、第１の膜除去工程、半導体層形成工程、ゲート絶縁膜形成工程、およびゲート電極形成工程を説明するための図である。
【図８】本発明の実施形態にかかるアクティブマトリクス装置１００（半導体装置）の製造方法におけるソース電極およびドレイン電極形成工程、第１の膜除去工程、半導体層形成工程、ゲート絶縁膜形成工程、およびゲート電極形成工程を説明するための図である。
【図９】本発明を用いて製造された電子機器の一例である携帯電話機（ＰＨＳも含む）の構成を示す斜視図である。
【図１０】一般的なＭＯＳトランジスタの構成を示す図である。
【符号の説明】
【００９７】
１……薄膜トランジスタ  １０……液滴吐出装置  １２……ベース  １４……第１移動手段  １６……第２移動手段  １６Ａ……支柱  １６Ｂ……コラム  ２……第１の液体  ２０……ヘッド  ２０Ａ……ノズルプレート  ２０Ｐ……インク吐出面  ２２……キャッピングユニット  ２３……制御装置  ２４……クリーニングユニット  ４０……ガイドレール  ４２……スライダ  ４４……モータ  ４６……テーブル  ４６Ａ……穴  ４８……基板  ５１……ホットプレート（第１の温度供給部）  ５２……冷却板（第２の温度供給部）  ６０……スライダ  ６２……モータ  ６２Ａ……ガイドレール  ６４、６６、６８……モータ  ７０……液滴  ７０ａ……微小液滴  ７５……第１の膜  ７５ａ……直線部分  ７６……第２の膜  ７６ａ……ソース電極  ７６ｂ……ドレイン電極  ７７……間隙  ７８……半導体層  ７９……ゲート絶縁膜  ８０……ゲート電極  ９０……ヘッド本体  ９１……ノズル  ９２……ピエゾ素子  ９３……インク室  ９４……振動板  ９５……リザーバ  ９９……駆動回路  １００……アクティブマトリクス装置（半導体装置）  １０１……データ線  １０２……走査線  １０３……画素電極  １９０……マランゴニ対流  １９１……熱毛管流  １９２……流れ  １０００……表示部  １２００……携帯電話機  １２０２……操作ボタン  １２０４……受話口  １２０６……送話口  ２００１……ＭＯＳトランジスタ  ２００２……ガラス基板  ２００３……半導体膜  ２００４……絶縁膜  ２００５……ゲート絶縁膜  ２００６……ゲート電極  ２００７……ソース電極  ２００８……ドレイン電極  ２００９……絶縁膜
【図１】
2006287069.tif 000003
【図２】
2006287069.tif 000004
【図３】
2006287069.tif 000005
【図４】
2006287069.tif 000006
【図５】
2006287069.tif 000007
【図６】
2006287069.tif 000008
【図７】
2006287069.tif 000009
【図８】
2006287069.tif 000010
【図９】
2006287069.tif 000011
【図１０】
2006287069.tif 000012